(57)【要約】【課題】意匠性と、耐擦傷性を備える車両用の樹脂製複合モジュールとその製造方法を提供する。【解決手段】車両ウィンドウを有し、三次元形状の表面を有する車両用の樹脂製複合モジュールの製造方法であって、前記樹脂製複合モジュールは、樹脂製モジュール基体と、前記樹脂製モジュール基体の上に形成されたシリコーン系ポリマーのハードコートと、を備え、樹脂製モジュール基体の上にシリコーン系ポリマーを塗布してハードコートを形成する工程と、前記ハードコートの表面の少なくとも一部に、その硬度がナノインデンテーション法による評価で０．８ＧＰａ以上となるように、紫外線を照射する工程とを有し、前記紫外線を照射する工程において、少なくとも光源を有し出射面から波長３６０ｎｍ以下の紫外線を出射する光源ユニットを用いて、前記出射面から前記ハードコートの表面までの距離が１０ｍｍ以下となるように、前記ハードコートの表面に紫外線を照射する、車両用の樹脂製複合モジュールの製造方法。【選択図】図２
2019055366.tif 000002
【特許請求の範囲】
【請求項１】
車両ウィンドウを有し、三次元形状の表面を有する車両用の樹脂製複合モジュールの製造方法であって、
前記樹脂製複合モジュールは、
樹脂製モジュール基体と、
前記樹脂製モジュール基体の上に形成されたシリコーン系ポリマーのハードコートと、を備え、
樹脂製モジュール基体の上にシリコーン系ポリマーを塗布してハードコートを形成する工程と、
前記ハードコートの表面の少なくとも一部に、その硬度がナノインデンテーション法による評価で０．８ＧＰａ以上となるように、紫外線を照射する工程とを有し、
前記紫外線を照射する工程において、少なくとも光源を有し出射面から波長３６０ｎｍ以下の紫外線を出射する光源ユニットを用いて、前記出射面から前記ハードコートの表面までの距離が１０ｍｍ以下となるように、前記ハードコートの表面に紫外線を照射する、車両用の樹脂製複合モジュールの製造方法。
【請求項２】
前記光源ユニットは、
前記光源と、
前記光源から前記ハードコートの表面まで前記光源から出射された光を導く光ファイバを有し、
前記出射面は前記光ファイバの端面である、請求項１に記載の車両用の樹脂製複合モジュールの製造方法。
【請求項３】
前記光ファイバの前記端面を前記ハードコートの表面に沿って動かす、請求項２に記載の車両用の樹脂製複合モジュールの製造方法。
【請求項４】
複数の前記光ファイバの前記端面を前記ハードコートの表面に沿って配列する、請求項２に記載の車両用の樹脂製複合モジュールの製造方法。
【請求項５】
前記光源ユニットは、
前記光源と、
前記ハードコートの表面に対応する形状の前記出射面を有し、前記光源から前記ハードコートの表面まで前記光源から出射された光を導くレンズ部品を有する、請求項１に記載の車両用の樹脂製複合モジュールの製造方法。
【請求項６】
前記光源ユニットは、
前記光源と、
前記出射面を有するレンズ部品を有し、
前記出射面が前記ハードコートの表面に沿うように前記光源ユニットを動かす、請求項１に記載の車両用の樹脂製複合モジュールの製造方法。
【請求項７】
紫外線照射領域における酸素の濃度が０．１〜１０％である雰囲気である、請求項１〜６のいずれか一項に記載の車両用の樹脂製複合モジュールの製造方法。
【請求項８】
車両のウィンドウを有し、三次元形状の表面を有する車両用の樹脂製複合モジュールであって、
樹脂製モジュール基体と、
前記樹脂製モジュール基体の上に形成されたシリコーン系ポリマーのハードコートと、を備え、
前記ハードコートの表面の少なくとも一部に波長３６０ｎｍ以下の紫外線が照射されてその硬度がナノインデンテーション法による評価で０．８ＧＰａ以上とされている、車両用の樹脂製複合モジュール。
【発明の詳細な説明】
【技術分野】
【０００１】
本発明は、車両用の樹脂製複合モジュール及びその製造方法に関する。
【背景技術】
【０００２】
特許文献１及び特許文献２などにより、車両用ランプやリアウィンドウ等を一体に有するリアモジュールが提案されている。
【先行技術文献】
【特許文献】
【０００３】
【特許文献１】特開２０１４−８８１０号公報
【特許文献２】特開２０１４−８８３７号公報
【発明の概要】
【発明が解決しようとする課題】
【０００４】
本発明者は、特許文献１及び特許文献２に提案されるリアモジュールを具体化することを検討した。リアモジュールは、複数の部品を滑らかな曲面で覆う必要があり、また、外観意匠性が特に要求されることから、複雑な三次元形状に成形することが要求される。このため、ガラスと比較して成形の自由度の高い樹脂でリアモジュールを形成することが好ましいことに着目した。しかし、単に樹脂で成形するだけでは、特にウィンドウ部分に相当する部位に傷がつきやすい。
そこで本発明は、意匠性と、耐擦傷性を備える車両用の樹脂製複合モジュールとその製造方法を提供することを目的とする。
【課題を解決するための手段】
【０００５】
本発明の一側面に係る車両用の樹脂製複合モジュールの製造方法は、
車両ウィンドウを有し、三次元形状の表面を有する車両用の樹脂製複合モジュールの製造方法であって、
前記樹脂製複合モジュールは、
樹脂製モジュール基体と、
前記樹脂製モジュール基体の上に形成されたシリコーン系ポリマーのハードコートと、を備え、
樹脂製モジュール基体の上にシリコーン系ポリマーを塗布してハードコートを形成する工程と、
前記ハードコートの表面の少なくとも一部に、その硬度がナノインデンテーション法による評価で０．８ＧＰａ以上となるように、紫外線を照射する工程とを有し、
前記紫外線を照射する工程において、少なくとも光源を有し出射面から波長３６０ｎｍ以下の紫外線を出射する光源ユニットを用いて、前記出射面から前記ハードコートの表面までの距離が１０ｍｍ以下となるように、例えば不活性ガス雰囲気で前記ハードコートの表面に紫外線を照射する。
【０００６】
また、本発明の一側面に係る車両用の樹脂製複合モジュールは、
車両のウィンドウを有し、三次元形状の表面を有する車両用の樹脂製複合モジュールであって、
樹脂製モジュール基体と、
前記樹脂製モジュール基体の上に形成されたシリコーン系ポリマーのハードコートと、を備え、
前記ハードコートの表面の少なくとも一部に波長３６０ｎｍ以下の紫外線が照射されてその硬度がナノインデンテーション法による評価で０．８ＧＰａ以上とされている。
【発明の効果】
【０００７】
本発明によれば、意匠性と、耐擦傷性を備える車両用の樹脂製複合モジュールとその製造方法を提供することができる。
【図面の簡単な説明】
【０００８】
【図１】本実施形態に係る車両用の樹脂製複合モジュールを備える車両の断面図である。
【図２】第一の実施形態に係る車両用の樹脂製複合モジュールの製造方法を示す模式図である。
【図３】照射距離に対する紫外線の到達照度の減衰の様子を示すグラフである。
【図４】表１のサンプルの表面の硬度とテーバー摩擦試験後のヘイズ値との関係を示すグラフである。
【図５】従来の車両用の樹脂製複合モジュールの製造方法を示す模式図である。
【図６】第二の実施形態に係る車両用の樹脂製複合モジュールの製造方法を示す模式図である。
【図７】第三の実施形態に係る車両用の樹脂製複合モジュールの製造方法を示す模式図である。
【図８】第四の実施形態に係る車両用の樹脂製複合モジュールの製造方法を示す模式図である。
【発明を実施するための形態】
【０００９】
以下、図面を参照しつつ本発明の車両用の樹脂製複合モジュール及びその製造方法について詳細に説明する。尚、本図面に示された各部材の寸法は、説明の便宜上、実際の各部材の寸法とは異なる場合がある。
【００１０】
［第一の実施形態］
まず、本発明の第一の実施形態について説明する。本実施形態の樹脂製複合モジュールは、三次元形状のリアモジュールである。図１は、本発明の第一の実施形態に係るリアモジュール１０を搭載した車両の断面模式図である。このリアモジュール１０は、リアコンビネーションランプ１４のアウタレンズ１１とリアウィンドウ１２とを一体に有する。また、リアモジュール１０の一部はスポイラーも構成している。このようなリアモジュール１０では、リアコンビネーションランプ１４の周辺部分が複雑な凹凸形状であることが多い。
【００１１】
リアモジュール１０はポリカーボネート樹脂の基体と、その上に形成されたアクリル系樹脂のプライマー層と、その上に形成されたシリコーン系ポリマーのハードコートと、を有している。車両のリアウィンドウ等においては、長期の視認性を確保するため透明部分の耐擦傷性が求められる。そこで、耐擦傷性を向上させるために、基体の上にハードコートが設けられている。
【００１２】
シリコーン系ポリマーに波長３６０ｎｍ以下の紫外線が照射されると、高分子の結合鎖（Ｓｉ−Ｃ結合鎖）が切断され、酸素原子とケイ素原子が再結合し、二酸化ケイ素を主成分とする硬質面が形成される。紫外線の波長が３６０ｎｍ以下であることにより、Ｓｉ−Ｃ結合を切断することができる。リアモジュール１０のハードコートの表面１３のうち、アウタレンズ１１及びリアウィンドウ１２の表面１３は、波長３６０ｎｍ以下の紫外線が照射されて改質されている。この改質されている表面１３の硬度は、薄膜硬度の評価方法の一つであるナノインデーテーション法による評価で０．８ＧＰａ以上である。なお、当該評価は、アジレント・テクノロジー社製ナノインデンテーターＧ２００（押し込み深さ５０ｎｍ）を用いて行った。
【００１３】
続いて、第一の実施形態に係るリアモジュール１０の製造方法について説明する。当該製造方法は、基体上にプライマー層を形成し、プライマー層の上にハードコート層を形成する第一の工程と、当該ハードコート層の表面１３の少なくとも一部に紫外線を照射する第二の工程を有する。
【００１４】
まず、第一の工程について説明する。第一の工程において、基体はポリカーボネート樹脂で形成され、プライマー層はアクリル系樹脂で形成され、ハードコートはシリコーン系ポリマーで形成される。プライマー層は湿式法、例えばディップコート法により基体上に塗布され、所定時間、室温にて乾燥された後、所定時間、加熱により硬化乾燥されて形成される。ハードコートは、例えばディップコート法によりプライマー層上に塗布され、所定時間、室温にて乾燥された後、所定時間、加熱により硬化乾燥されて形成される。
【００１５】
続いて、第二の工程について説明する。図２は、ハードコートの表面１３に紫外線を照射する様子を示す模式図である。なお、図２は、図１のリアモジュール１０のＡ−Ａ断面を示す。
【００１６】
第二の工程における紫外線の照射には、光源２１と、光源２１から出射された光を導く複数の光ファイバ２２と、を有する光源ユニット２０が用いられる。光源ユニット２０は、複数の光ファイバ２２の端面２３から紫外線を表面１３に照射する。光源２１は、３６０ｎｍ以下の紫外線を照射する光源であれば特に限定されるものではないが、本実施形態では１７２ｎｍの波長を持つＸｅ２エキシマランプが用いられる。光ファイバ２２は、紫外線の減衰を抑制しつつ、光源２１から端面２３に紫外線を導くことのできるものであれば任意の物を用いることができる。
【００１７】
ところで、波長２００ｎｍ以下の紫外線は、照射対象物と出射面との距離が大きくなるにつれて、照度が減衰してしまう。図３は、空気中、窒素ガス雰囲気、及び窒素ガスと空気との混合雰囲気における、１７２ｎｍの紫外線の出射端から対象までの照射距離と、対象への到達照度との関係を示すグラフである。図３から、どの気体雰囲気においても照射距離が近いほど、到達照度が大きいことが確認できる。照射距離が１０ｍｍより大きくなると到達照度が低くなることから、本実施形態では、１０ｍｍ以内の距離で紫外線照射をする。また、照射距離は２ｍｍ以内の距離であれば到達照度の減衰をさらに低減することができ好ましい。
【００１８】
また、波長２００ｎｍ以下の紫外線は、空気中の酸素によって吸収されてしまう。図３に示すように紫外線を吸収しない窒素ガスの濃度の高い雰囲気であれば、照度の減衰が抑制される。生産効率の観点から、窒素ガスのような紫外線の吸収が少ない不活性ガス雰囲気で紫外線を照射することが好ましい。具体的には、紫外線の出射面と照射対象との間の空間における酸素の濃度が０．１〜１０％であると好ましい。本実施形態では、端面２３から表面１３までの空間を窒素ガス雰囲気としている。端面２３から表面１３までの空間を窒素ガス雰囲気にする手段としては、当該空間に窒素ガスを吹き付ける方法や、チャンバー毎窒素ガスに置換をする方法等を採用できる。
【００１９】
図２に戻り、第二の工程における、光源ユニット２０とリアモジュール１０との関係を説明する。光源ユニット２０の複数の光ファイバ２２は、紫外線を照射する際に、その端面２３からリアモジュール１０のハードコートの表面１３までの距離が１０ｍｍ以下となるように、そして端面２３を複雑な凹凸形状（三次元形状）の表面１３に沿わせるように、配列されている。
【００２０】
紫外線が表面１３に照射されると、表面１３のシリコーン系ポリマーが改質される。紫外線は、少なくともアウタレンズ１１及びリアウィンドウ１２の表面１３がナノインデンテーション法による評価で０．８ＧＰａ以上となるように照射される。特に限定されるものではないが、本実施形態によれば２分程度の照射で目的の硬度を得ることができる。これにより、表面１３の少なくとも一部の硬度がナノインデンテーション法による評価で０．８ＧＰａ以上とされている三次元形状のリアモジュール１０を得ることができる。
【００２１】
シリコーン系ポリマーとして、信越化学製シラン「ＫＢＭ−１３」を予め縮合重合させたオリゴマーをコーティングし、紫外線を照射して光改質させる前及び光改質させた後のシリコーン系ポリマーの表面の、ナノインデンテーション法により測定される硬度と、テーバー摩耗試験（ＪＩＳ  Ｋ７２０４）後に測定されるヘイズ値（ＪＩＳ  Ｋ７１３６）とを表１に示す。また、ヘキサメチルジシラザン由来のガラス膜のナノインデンテーション法により測定される硬度と、テーバー摩耗試験（ＪＩＳ  Ｋ７２０４）後に測定されるヘイズ値（ＪＩＳ  Ｋ７１３６）とを併せて示す。尚、テーバー摩耗試験は、回転数を１０００回転とした。
【００２２】
【表１】
2019055366.tif 000003
【００２３】
自動車の視認域に使用可能となる部材の耐擦傷性として、初期のヘイズ値と、回転数を１０００回転とするテーバー摩耗試験後のヘイズ値との差が、２％以下であることが要求される。図４は、表１のサンプルの表面の硬度とテーバー摩耗試験後のヘイズ値との関係を示すグラフである。図４からサンプルの表面の硬度がナノインデンテーション法による評価で０．８ＧＰａ以上となると、テーバー摩耗試験後のヘイズ値が要求される基準をほぼ満たすことを確認できる。また、表面の硬度が０．９ＧＰａ以上となると、テーバー摩耗試験後のヘイズ値が要求される基準を満たすことを確認できる。
【００２４】
図５は従来の蛍光灯のような長尺状の光源２１を用いる方法によって三次元形状のリアモジュール１０に紫外線を照射する様子を示した模式図である。ガラスの代わりに樹脂を用いると、ガラスと比べて複雑な形状でモジュールを形成することができる。しかしながら、図３に示すように、紫外線は照射距離が延びるに連れて照度が減衰してしまう。そのため、従来の方法では大型で複雑な凹凸部分を有する三次元形状のモジュールの表面１３に紫外線を照射して、モジュールの凹凸部分の表面改質をすることが困難であった。
【００２５】
本発明の第一の実施形態によれば、ガラスと比べて成形性の高い樹脂を用いてリアモジュール１０の三次元形状を構成するので、意匠性の高いリアモジュール１０を実現しやすい。また、三次元形状の表面１３の硬度をナノインデンテーション法による評価で０．８ＧＰａ以上とすることで、高い耐擦傷性を実現できる。さらに、三次元形状のリアモジュール１０の複雑な凹凸部分に沿って細い光ファイバ２２を複数配列することで、紫外線を極力減衰させることなくリアモジュール１０の表面１３に導くことができ、簡単にかつ効果的に表面１３を硬質化することができ、意匠性と、耐擦傷性を備えるリアモジュール１０を提供することができる。
【００２６】
［第二の実施形態］
続いて、本発明の第二の実施形態について説明する。図６は、第二の実施形態においてハードコートの表面１３に紫外線を照射する様子を示す模式図である。本実施形態は、光源ユニット１２０が異なる以外は第一の実施形態と同様である。光源ユニット１２０は、光源１２１と、光源１２１から表面１３まで光源１２１から出射された光を導くレンズ部品１２４と、を有する。レンズ部品１２４は、ハードコートの表面１３に対応する形状の出射面１２５を有する。光源ユニット１２０は、レンズ部品１２４の出射面１２５から波長３６０ｎｍ以下の紫外線を表面１３に照射する。当該光源１２１としては、第一の実施形態で挙げたものを用いることができる。レンズ部品１２４としては、紫外線の減衰を抑制しつつ、光源１２１から出射面１２５に紫外線を導くことのできるものであれば特に限定されるものではないが、石英ガラス等を用いることができる。
【００２７】
図６に示すように、光源ユニット１２０のレンズ部品１２４は、紫外線を照射する際に、その出射面１２５からハードコートの表面１３までの距離が１０ｍｍ以下となるように配置される。出射面１２５は表面１３の複雑な凹凸形状に合わせて配置される。図６の状態で紫外線を照射することにより、表面１３の少なくとも一部の硬度がナノインデンテーション法による評価で０．８ＧＰａ以上とされている三次元形状のリアモジュール１０を得ることができる。
【００２８】
本発明の第二の実施形態によれば、ガラスと比べて成形性の高い樹脂を用いてリアモジュール１０の三次元形状を構成するので、意匠性の高いリアモジュール１０を実現しやすい。さらに、三次元形状の表面１３の硬度をナノインデンテーション法による評価で０．８ＧＰａ以上とすることで、高い耐擦傷性を実現できる。また、三次元形状のリアモジュール１０の複雑な凹凸部分に対応するレンズ部品１２４を用いて紫外線を減衰させることなく表面１３に導くことができ、簡単にかつ効果的に表面１３を硬質化することができ、意匠性と、耐擦傷性を備えるリアモジュール１０を提供することができる。
【００２９】
［第三の実施形態］
続いて、本発明の第三の実施形態について説明する。図７は、第三の実施形態においてハードコートの表面１３に紫外線を照射する様子を示す模式図である。本実施形態は、光源ユニット２２０が異なる以外は第一の実施形態と同様である。光源ユニット２２０は、光源２２１と、光源２２１から表面１３まで光源２２１から出射された光を導く光ファイバ２２２と、を有する。光源ユニット２２０は、光ファイバ２２２の端面２２３から紫外線を表面１３に照射する。当該光源２２１及び光ファイバ２２２としては、第一の実施形態で挙げたものを用いることができる。
【００３０】
図７に示すように、紫外線を照射する際に、光源ユニット２２０の光ファイバ２２２は、その端面２２３から表面１３までの距離が１０ｍｍ以下となるように配置される。そして、光ファイバ２２２は、表面１３のうち少なくともアウタレンズ１１及びリアウィンドウ１２の表面１３を改質させるように、表面１３の凹凸形状に沿って移動される。図７の状態で紫外線を照射することにより、少なくともアウタレンズ１１及びリアウィンドウ１２の表面１３の硬度がナノインデンテーション法による評価で０．８ＧＰａ以上とされている三次元形状のリアモジュール１０を得ることができる。
【００３１】
本発明の第三の実施形態によれば、ガラスと比べて成形性の高い樹脂を用いてリアモジュール１０の三次元形状を構成するので、意匠性の高いリアモジュール１０を実現しやすい。さらに、三次元形状の表面１３の硬度をナノインデンテーション法による評価で０．８ＧＰａ以上とすることで、高い耐擦傷性を実現できる。また、三次元形状のリアモジュール１０の複雑な凹凸部分に沿って細い光ファイバ２２２を移動させることで、紫外線を減衰させることなく、簡単にかつ効果的に表面１３を硬質化することができ、意匠性と、耐擦傷性を備えるリアモジュール１０を提供することができる。
【００３２】
［第四の実施形態］
続いて、本発明の第四の実施形態について説明する。図８は、第四の実施形態においてハードコートの表面１３に紫外線を照射する様子を示す模式図である。本実施形態は、光源ユニット３２０が異なる以外は第一の実施形態と同様である。光源ユニット３２０は、光源３２１と、出射面３２５を有するレンズ部品３２４とを有する。光源ユニット３２０は、三次元形状の凹部の表面１３からレンズ部品３２４の出射面３２５までの距離が１０ｍｍ以下である位置まで、リアモジュール１０に近づくことができる程度に小型である。光源ユニット３２０は、出射面３２５から紫外線を表面１３に照射する。光源３２１としては、第一の実施形態で挙げたものを用いることができる。レンズ部品３２４としては、紫外線を透過することのできるものであれば特に限定されない。また、光源ユニット３２０自体が、第一の実施形態で挙げた光源であってもよい。
【００３３】
図８に示すように、光源ユニット３２０は、紫外線を照射する際に、その出射面３２５からハードコートの表面１３までの距離が１０ｍｍ以下となるように配置される。そして、光源ユニット３２０は、表面１３のうち少なくともアウタレンズ１１及びリアウィンドウ１２の表面１３を改質させるように、表面１３の凹凸形状に沿って移動される。図８の状態で紫外線を照射することにより、少なくともアウタレンズ１１及びリアウィンドウ１２の表面１３の硬度がナノインデンテーション法による評価で０．８ＧＰａ以上とされている三次元形状のリアモジュール１０を得ることができる。
【００３４】
本発明の第四の実施形態によれば、ガラスと比べて成形性の高い樹脂を用いてリアモジュール１０の三次元形状を構成するので、意匠性の高いリアモジュール１０を実現しやすい。さらに、三次元形状の表面１３の硬度をナノインデンテーション法による評価で０．８ＧＰａ以上とすることで、高い耐擦傷性を実現できる。また、三次元形状のリアモジュール１０の複雑な凹凸部分に沿って小型の光源ユニット３２０を移動させることで、紫外線を減衰させることなく、簡単にかつ効果的に表面１３を硬質化することができ、意匠性と、耐擦傷性を備えるリアモジュール１０を提供することができる。
【００３５】
［種々の変形例］
以上、本発明の実施形態について説明をしたが、本発明の技術的範囲が本実施形態の説明によって限定的に解釈されるべきではないのは言うまでもない。本実施形態は単なる例示であって、特許請求の範囲に記載された発明の範囲内において、様々な実施形態の変更が可能であることが当業者によって理解されるところである。本発明の技術的範囲は特許請求の範囲に記載された発明及びその均等の範囲に基づいて定められるべきである。
【００３６】
上述の実施形態では、樹脂製複合モジュールとしてリアコンビネーションランプのアウタレンズとリアウィンドウとを一体に有するリアモジュールについて説明したが、樹脂製複合モジュールとしてはその他に、リアウィンドウを有するリアモジュール、ストップランプのアウタレンズとリアウィンドウとを一体に有するリアモジュール、ハイマウントストップランプのアウタレンズとリアウィンドウとを一体に有するリアモジュール、ヘッドランプ、ターンシグナルランプ及びデイタイムランニングランプのアウタレンズの少なくとも一つとフロントウィンドウとを一体に有するフロントモジュール、などであってもよい。
【００３７】
上述の実施形態におけるアウタレンズは光を屈折させる要素であってもよいし、光を素通しさせる要素であってもよい。また、車両のランプユニットが、インナレンズを有さずにアウタレンズのみを有する構成であってもよい。
【００３８】
上述の実施形態では、樹脂製複合モジュールの基体としてポリカーボネート樹脂を用いる例を説明したが、その他に、アクリル樹脂、シクロオレフィン樹脂、ポリスチレン樹脂を用いてもよい。
【００３９】
上述の実施形態では、樹脂製複合モジュールのプライマー層としてアクリル系樹脂を用いる例を説明したが、その他に、ウレタン系樹脂を用いてもよい。
【００４０】
上述の実施形態では、三層構造の樹脂製複合モジュールの表層にシリコーン系ポリマーを用いる例を説明したが、本発明はこれに限られない。基体、プライマー層またはこれら両方を除いた単層又は二層構造の樹脂製複合モジュールであってもよいし、二色成型等により、部分的に表層がシリコーン系ポリマーで形成されているものでもよい。
【００４１】
上述の実施形態では、紫外線の光源として１７２ｎｍの波長を持つＸｅ２エキシマランプを用いる例を説明したが、その他に、Ａｒ２エキシマランプ、Ｋｒ２エキシマランプ、Ａｒ２エキシマレーザ、Ｆ２エキシマレーザ、ＡｒＦエキシマレーザ、低圧水銀ランプ、ＬＥＤ、半導体レーザ等を用いることができる。
【００４２】
上述の実施形態では、紫外線を吸収しない不活性ガスとして窒素ガスを用いる例を説明したが、その他にアルゴン、ヘリウム、二酸化炭素の少なくとも一つを含むガスを使用してもよい。
【符号の説明】
【００４３】
１０：リアモジュール、１１：アウタレンズ、１２：リアウィンドウ、１３：表面、１４：リアコンビネーションランプ、２０，１２０，２２０，３２０：光源ユニット、２１，１２１，２２１，３２１：光源、２２，２２２：光ファイバ、２３，２２３：端面、１２４，３２４：レンズ部品、１２５，３２５：出射面
【図１】
2019055366.tif 000004
【図２】
2019055366.tif 000005
【図３】
2019055366.tif 000006
【図４】
2019055366.tif 000007
【図５】
2019055366.tif 000008
【図６】
2019055366.tif 000009
【図７】
2019055366.tif 000010
【図８】
2019055366.tif 000011